(57)【特許請求の範囲】
【請求項１】
（Ａ）ベントナイト系粘土鉱物と（Ｂ）エチレングリコールジエチルエーテル、ジエチレングリコールジメチルエーテル、ジエチレングリコールジエチルエーテルからなる群から選択された解膠促進助剤および（Ｃ）水を、均一に分散混合させてゲル化させた粘度が１０，０００ｃｐｓ以上でありチキソトロピー性を有するゲル組成物からなる水系美爪料用粘度調整剤。
【請求項２】
ゲル組成物中の（Ａ）ベントナイト系粘土鉱物、（Ｂ）解膠促進助剤および（Ｃ）水の配合割合が重量比で（Ａ）：（Ｂ）：（Ｃ）＝１：１〜１００：５〜１０００である請求項１に記載の水系美爪料用粘度調整剤。
【請求項３】
ゲル組成物が高速せん断機を使用して調製したものである請求項１又は２に記載の水系美爪料用粘度調整剤。
【請求項４】
（Ａ）粘土鉱物が合成スメクタイトである請求項１〜３のいずれか１項に記載の水系美爪料用粘度調整剤。
【請求項５】
（Ａ）粘土鉱物がラポナイトである請求項１〜４のいずれか１項に記載の水系美爪料用粘度調整剤。
【発明の詳細な説明】
【０００１】
【発明の属する技術分野】
本発明は、水系美爪料の粘度調整剤として用いるゲル組成物及び該ゲル組成物を含む水系美爪料に関する。
【０００２】
【従来の技術】
従来の美爪料は、ニトロセルロース系の皮膜形成剤を有機溶剤に溶解させ、種々の色調の顔料や色素を加えて製造されていた。しかしながら、このような有機溶剤系の美爪料においては、有機溶剤によって爪や皮膚に荒れや黄変、光沢の消失、二枚爪などの障害を生じ、またその使用時に使用者が有機溶剤を吸入する等の問題があった。
【０００３】
【発明が解決しようとする課題】
また、有機溶剤系の美爪料に代わるものとして、アクリル系ポリマーエマルジョン等を使用する水系美爪料が提案されているが（例えば、特開昭５４−２８８３６号公報）、これら従来の水系美爪料では、皮膜形成性が劣り得られる塗膜が脆くはく離しやすい、経時的に粘度の増加や低下が生じ、製品の安定性に欠ける等の問題点があった。
このため、コアシェル型のエマルジョン粒子を含む水性美爪料に粘度調節剤としてスメクタイト系粘土鉱物を添加することも提案されているが（特開平７−１３８１３１号公報）、ポリマーエマルジョンに単に粘土鉱物を配合した場合には、粘土鉱物自体を均一に分散させることが困難であり、また顔料等の他の配合剤の種類によってはエマルジョンが破壊され、沈澱や層の分離が発生し、得られる製品も経時安定性に欠ける等の問題があった。
【０００４】
したがって、本発明の目的は、水系美爪料に添加した際に水系美爪料の粘度の経時的な変化を防止し、顔料等の他の配合剤の分散安定性を向上させることのできる水性美爪料用の粘度調整剤と該粘度調整剤を含む実用価値の高い水性美爪料を提供することにある。
【０００５】
【課題を解決するための手段】
本発明者等は、かかる実情に鑑み鋭意研究を行った結果、（Ａ）ベントナイト系粘土鉱物、（Ｂ）解膠促進助剤および（Ｃ）水を、あらかじめ粘度が一定になるまで均一に分散混合させて粘土鉱物を完全に解膠させ、得られたゲル組成物をポリマーエマルジョンを含む水系美爪料用の粘度調整剤として使用することによって、経時的に粘度が変化せず、また顔料等の配合剤の分散性に優れ安定な水系美爪料が得られることを見出し、本発明を完成させたものである。
すなわち、本発明は、（Ａ）ベントナイト系粘土鉱物、（Ｂ）解膠促進助剤および（Ｃ）水を、均一に分散混合させてゲル化させた水系美爪料用の粘度調整剤と、該粘度調整剤を含む水系美爪料を提供するものである。
【０００６】
本発明の水系美爪料用粘度調整剤を製造するには、（Ｂ）解膠促進助剤と（Ｃ）精製水の混合液を攪拌しながら、（Ａ）ベントナイト系粘土鉱物をゆっくり添加し、高速せん断機で粘度が一定になるまで完全に粘土鉱物を解膠させてゲル組成物とする。高速せん断機としては、一般的な湿式の高速せん断機はいずれも使用可能であり、例えば、特殊機化工業製「ホモミキサー」、五十嵐製作所製「サンドグラインダー」、ＡＵＧＵＳＴＥ＆ＭＯＵＴＩＳ社製［ＡＬＭ」、エバラ製作所製「マイルダー」、マイクロフルイディクス社製「マイクロフルイダイザー」等が挙げられる。
【０００７】
以下、本発明の構成について詳述する。
本明細書において、「美爪料」とは、爪（手の指の爪又は足の指の爪）を保護し、または美しくするために爪に適用するメイクアップ化粧料を意味し、例えばネイルエナメル、ネイルエナメルベースコート、トップコート等である。
本発明で用いられる（Ａ）ベントナイト系粘土鉱物としては、スメクタイト系粘土鉱物が好ましく、例えば、モンモリロナイト、ソーコナイト、バイデライト、ヘクトライト、サポナイト等が挙げられる。
これらの粘土鉱物は、天然のものでも合成されたものでもよく、具体的には、日本有機粘土（株）のＢｅｎ−ｇｅｌ、Ｂｅｎ−ｇｅｌＨＶ、Ｂｅｎ−ｇｅｌＦＷ、Ｂｅｎ−ｇｅｌ１５、Ｂｅｎ−ｇｅｌ２３、Ｂｅｎ−ｇｅｌ３１、ベントナイト−Ｓ、ベントナイト−Ｗや、クニミネ工業（株）製のクニピア・Ｆ、クニピア・Ｇ、クニピア・Ｋ、スメクトンＳＡ、コープケミカル（株）製のルーセンタイトＳＷＮ、ルーセンタイトＳＷＦ、ラポルテ社製のラポナイトＢ、Ｓ、ＲＤ、ＲＤＳ、ＸＬＧ、ＸＬＳ、等が使用される。
【０００８】
また、本発明の（Ｂ）解膠促進助剤としては、一価アルコール、グリコール系多価アルコール及びその誘導体からなる群から選ばれたものを使用する。
一価アルコールとしては、例えばエタノール、ｎ−プロパノール、イソプロパノール、ｎ−ブタノール、ｓｅｃ−ブタノール、イソブチルアルコール、ｔｅｒｔ−ブチルアルコール、１−ペンタノール、２−ペンタノール、３−ペンタノール、２−メチル−１−ブタノール、イソぺンチルアルコール、ｔｅｒｔ−ぺンチルアルコール、３−メチル−２−ブタノール、ネオペンチルアルコール等の低級一価アルコール等が挙げられる。これらのうち、低級一価アルコール、特にエタノール、ｎ−プロパノール、イソプロパノール、ｎ−ブタノールが好ましい。
【０００９】
グリコール系多価アルコール又はその誘導体としては、例えばエチレングリコールモノエチルエーテル、エチレングリコールモノメチルエーテル、エチレングリコールモノブチルエーテル、プロピレングリコール−１−メチルエーテル、エチレングリコールジエチルエーテル、エチレングリコールジメチルエーテル、ジエチレングリコールモノエチルエーテル、ジエチレングリコールモノメチルエーテル、ジエチレングリコールモノブチルエーテル、ジエチレングリコールジエチルエーテル、ジエチレングリコールジメチルエーテル、トリエチレングリコールジメチルエーテル等のグリコールエーテル類；エチレングリコールメチルエーテルアセテート、ジエチレングリコールエチルエーテルアセテート等のグリコールエーテルアセテート類；エチレングリコール、プロピレングリコール、１，３−ブチレングリコール、ジエチレングリコール、ジプロピレングリコール、へキシレングリコール等のジオール類；グリセリン、ペンタエリスリトール、ソルビトール等のポリオール類等が挙げられる。
これらのうち、へキシレングリコール、エチレングリコールモノブチルエーテル、エチレングリコールジエチルエーテル、ジエチレングリコールモノブチルエーテル、ジエチレングリコールジメチルエーテル、ジエチレングリコールジエチルエーテルが特に好ましい。
【００１０】
これらの解膠促進助剤は、１種又は２種以上を組合せて用いることができる。水系美爪料用の粘度調整剤となるゲル組成物中の（Ａ）ベントナイト系粘土鉱物、（Ｂ）解膠促進助剤および（Ｃ）水の配合割合は、重量比で（Ａ）：（Ｂ）：（Ｃ）＝１：１〜１００：５〜１０００となるようにするのが好ましい。
また、ゲル組成物の粘度は、１０，０００ｃｐｓ以上とすることが好ましい。粘度が１０，０００ｃｐｓ以上の粘度調整剤を、水系美爪料に添加した場合には、水系美爪料に顔料、ポリマーエマルジョンの沈降防止性を付与することができる。粘度が１０，０００ｃｐｓ未満の粘度調整剤を水系美爪料に添加した場合には、顔料、ポリマーエマルジョンの沈降を防止できないことがある。
さらに、ゲル組成物としては、チキソトロピー性を有するものを使用することが好ましい。ここでいう、チキソトロピー性を有するとは、ＢＬ型粘度計、Ｎｏ．４ローターで、ゲル調製１時間後に２５゜Ｃで、６ｒｐｍと１２ｒｐｍで粘度を測定したときに、６ｒｐｍ／１２ｒｐｍの値の比率が１．５以上であるものを指す。
このような性状を有する粘度調整剤を水系美爪料に添加することによって、ポリマーエマルジョン及び顔料等の良好な分散安定性と、美爪料の良好な塗布性を両立させることが可能になる。
【００１１】
また、ゲル組成物中には、水系美爪料用の他の添加剤を配合することも可能であるが、通常は他の添加剤は、水系美爪料に含まれる水性ポリマーエマルジョンに添加する。本発明のゲル組成物には、保存時の防腐性を高めるため必要に応じて後記の防腐剤を添加しても良いが、解膠促進助剤として、例えば、エタノール、ｎ−プロパノール、イソプロパノール、、ｎ−ブタノールに代表される低級一価アルコール類、エチレングリコールモノブチルエーテル、エチレングリコールジエチルエーテル、ジエチレングリコールジエチルエーテル、１，３−ブチレングリコールに代表されるグリコール系多価アルコール類、又はその誘導体のように防腐性を有する成分を使用する場合には、防腐剤を添加する必要のないこともある。
【００１２】
本発明の水系美爪料に含まれる水性ポリマーエマルジョンとしては、アクリル樹脂系、酢酸ビニル樹脂系、スチレン／ブタジエン樹脂系、スチレン／アクリル樹脂系、合成ゴム系、塩化ビニル樹脂および塩化ビニリデン樹脂系、オレフィン樹脂系、アルキッド樹脂系、ポリウレタン系のもの等各種のポリマーエマルジョンが挙げられる。
市販品の水性ポリマーエマルジョンとしては、例えば、アクリル樹脂系としてプライマル（ロームアンドハース社製）、アロンＡ（東亞合成化学社製）、ピナクリルＲ（大日本インキ化学工業社製）、ダウ  ラテックス（ダウケミカル社製）、ハイカー（Ｂ．Ｆ．グッドリッチ社製）、ポリコＡ（デュポン社製）、ポリゾールＡ（高分子化学工業社製）、ダイヤナール（三菱レイヨン社製）、ＳＦ−５００（住友化学社製）等を挙げることができ；酢酸ビニル樹脂系としてウォールポール、プライアミュール（大日本インキ化学工業社製）、ポリコ（ボーデンケミカル社製）、セラニーズＣ１（セラニーズ社製）、エルバセット（デュポン社製）、、ヨドゾール（カネボウＮＳＣ社製）、ビニゾール（大同化学工業社製）等を挙げることができ；スチレン／ブタジエン樹脂系としてダウラテックス５１２Ｋ（ダウケミカル社製）、ブタプレンＢＬ（フアイアーストーンシンセティックラバーアンドラテックス社製）、プリオライトラテックス（グッドイエアータイヤアンドラバー社製）、ブタコン（インペリアルケミカルインダストリーズ社製）、ポロイコ（ボーデンケミカル社製）等を挙げることができ；スチレン／アクリル樹脂系としてレジン１２Ｋ（ナショナルスターチプロダクツ社製）、ゼオン４５０×３（Ｂ．Ｆ．グッドリッチ社製）、ＷＣ−１４０（ユニオンカーバイドアンドカーボン社製）、ピナクリル４１３０（大日本インキ化学工業社製）、フレックスポンド（コルトン社製）等を挙げることができ；塩化ビニル樹脂及び塩化ビニリデン樹脂系としてサランラテックス（旭ダウ社製）、クレハロンラテックス（呉羽化学工業社製）、アロンＬ（東亞合成化学社製）、ゼオン１５１（Ｂ．Ｆ．グッドリッチ社製）等を挙げることができ；オレフィン樹脂系としてピコペールエマルジョン（エッソＳ．Ａ．Ｆ社製）等を挙げることができ；アルキッド樹脂系としてミンセミュール１５０５（大日本インキ化学工業社製）等を挙げることができ；ポリウレタン系としてアデカボンタイターＨＵＸ−２６０（旭電化工業社製）、スーパーフレックス１００、１２８、４１０（第一工業製薬社製）、ハイドランＡＰ−３０（大日本インキ化学工業社製）等を挙げることができる。
【００１３】
本発明の粘度調整剤を用いて調製した水系美爪料には、必要に応じて通常美爪料に配合される成分、例えば顔料、分散補助剤としての界面活性剤、消泡剤、パール化剤、防腐剤、可塑剤、有機溶剤、香料、油分、保湿剤等を本発明の効果を損なわない範囲内で配合することができ、これらは通常の方法に従って水系美爪料に添加される。
【００１４】
顔料としては、通常美爪料に用いられるものは有機顔料および無機顔料のいずれも使用可能であり、有機顔料の例としては、アゾ顔料、フタロシアニン顔料等が挙げられ、レーキしたものも用いられる。
有機顔料としては、例えば赤色２０２号、赤色２２０号、赤色２２６号、青色４０４号、黄色４０１号等、無機顔料としては酸化鉄、酸化チタン、雲母を酸化チタンや酸化鉄等で被覆したパール剤等が使用される。
【００１５】
界面活性剤としては、陰イオン性界面活性剤、陽イオン性界面活性剤、両イオン性界面活性剤および非イオン性界面活性剤が用いられ、これらの１種または２種以上を使用することができる。
陰イオン性界面活性剤としては、例えば、石けん素地、ラウリン酸亜鉛、ミリスチン酸亜鉛、ミリスチン酸マグネシウム、パルミチン酸亜鉛、ステアリン酸マグネシウム、ステアリン酸亜鉛、ステアリン酸アルミニウム、ステアリン酸カルシウム、ラウリル硫酸ナトリウム、ラウリル硫酸トリエタノールアミン、セチル硫酸ナトリウム、ポリオキシエチレンラウリルエーテル硫酸トリエタノールアミン、ポリオキシエチレンラウリルエーテル硫酸ナトリウム、ポリオキシンエチレンラウリルエーテル燐酸、ポリオキシエチレンラウリルエーテル燐酸ナトリウム、ポリオキシエチレンセチルエーテル燐酸、ポリオキシエチレンセチルエーテル燐酸ナトリウム、ポリオキシエチレンステアリルエーテル燐酸、ポリオキシエチレンオレイルエーテル燐酸、ポリオキシエチレンオレイルエーテル燐酸ナトリウム、ポリオキシエチレンアルキルフェニルエーテル燐酸、ポリオキシエチレンアルキルフェニルエーテル燐酸トリエタノールアミン、ポリオキシエチレンアルキルフェニルエーテル燐酸ナトリウム、ラウロイルサルコシンナトリウム、大豆リン脂質等が挙げられる。
【００１６】
陽イオン界面活性剤としては、塩化ステアリルトリメチルアンモニウム、塩化ジステアリルジメチルアンモニウム、塩化ベンザルコニウム、塩化ベンゼトニウム、塩化ステアリルジメチルベンジルアンモニウム、塩化セチルピリジニウム、臭化アルキルイソキノリニウム、臭化ドミフェン等が挙げられる。
両イオン性界面活性剤としては、β−ラウリルアミノプロピオン酸ナトリウム、ラウリルジメチルアミノ酢酸ベタイン、２−アルキル−Ｎ−カルボキシメチル−Ｎ−ヒドロキシエチルイミダゾリニウムベタイン等が挙げられる。
【００１７】
非イオン性界面活性剤としては、モノステアリン酸グリセリン、モノオレイン酸グリセライド、モノステアリン酸エチレングリコール、モノステアリン酸プロピレングリコール、ジオレイン酸プロピレングリコール、モノラウリン酸ソルビタン、モノパルミチン酸ソルビタン、モノステアリン酸ソルビタン、モノオレイン酸ソルビタン、セスキオレイン酸ソルビタン、トリオレイン酸ソルビタン、ショ糖脂肪酸エステル、ウンデシレン酸モノエタノールアミド、ラウリン酸ジエタノールアミド、ヤシ油脂肪酸ジエタノールアミド、モノラウリン酸ポリエチレングリコール、モノステアリン酸ポリエチレングリコール、モノオレイン酸ポリエチレングリコール、乳酸ミリスチル、乳酸セチル、ポリオキシエチレンラウリルエーテル、ポリオキシエチレンセチルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリオキシエチレンステアリン酸アミド、モノステアリン酸ポリオキシエチレングリセリン、モノラウリン酸ポリオキシエチレンソルビット、モノラウリン酸ポリオキシエチレンソルビタン、モノパルミチン酸ポリオキシエチレンソルビタン、モノステアリン酸ポリオキシエチレンソルビタン、ヘキサステアリン酸ポリオキシエチレンソルビット、モノオレイン酸ポリオキシエチレンソルビット、トリオレイン酸ポリオキシエチレンソルビタン、テトラオレイン酸ポリオキシエチレンソルビット、ポリオキシエチレンソルビットミツロウ、ポリオキシエチレンヒマシ油、ポリオキシエチレン硬化ヒマシ油、ポリオキシエチレンラノリン等が挙げられる。
【００１８】
消泡剤としては、通常の化粧料に用いられるものはいずれも使用可能であるが、シリコーン系の消泡剤が好ましく、例えば、ジメチルシリコーン油、シリコーンオイルコンパウンド、シリコーンエマルジョン、ポリエーテル変性ポリシロキサン、フロロシリコーンオイル等が用いられる。
【００１９】
防腐剤としては、通常の化粧料に用いられるものであれば特に制限されず、例えば、フェノール、パラクロロフェノール、パラクロロメタクレゾール、パラクロロメタキシレノール、イソプロピルメチルフェノール、レゾルシン、レゾルシンモノアセテート、オルトフェニルフェノール、パラキオシ安息香酸エステル（パラベン）類、フェノキシエタノール、チモール、クレゾール、ヒノキチオール、ヒドロキシベンゾサチオール等のフェノール類；安息香酸、安息香酸塩類、サリチル酸、サルチル酸塩類、デヒドロ酢酸、デヒドロ酢酸塩類、ソルビン酸、ソルビン酸塩類等の酸類；ヘキサクロロフェン、２，４，４′−トリクロロ−２′−ハイドロキシジフェニルエーテル（トリクロサン）等のハロゲン化ビスフェノール類；３，４，４′−トリクロロカルバニリド（ＴＣＣ）、３−トリフルオロメチル−４，４′−ジクロロカルバニリド（ハロカルバン）等のアミド類；塩化ベンザルコニウム、臭化アルキルイソキノリニウム、塩化ベンゼトニウム、塩化セチルピリジニウム、塩化デカリニウム、塩化アルキルトリメチルアンモニウム等の４級アンモニウム化合物；塩酸アルキルアミノエチルグリシン、塩化ステアリルヒドロキシエチルベタインナトリウム等の両イオン性界面活性剤；その他、グルコン酸クロルヘキシジン、塩酸クロルヘキシジン、テトラメチルチウラムジサルファイド（チラム）、感光素２０１、感光素１０１、１−ハイドロキシピリジン−２−チオン（ジンクピリチオン）、イミダゾイルウレア化合物（イミダゾリジニルウレア）、Ｎ−トリクロロメチル・メルカプト−４−シクロヘキセン−１，２−ジカルボキシイミド、塩化リゾチーム、クロルフェネシン、クロロブタノール、２−ブロム−２−ニトロ−１，３−プロパンジオール、６−アセトキシ−２，４−ジメチル−ｍ−ジオキサン等が挙げられる。
【００２０】
【発明の効果】
本発明では、上記したように、あらかじめ、（Ａ）ベントナイト系粘土鉱物、（Ｂ）解膠促進助剤および（Ｃ）水を均一分散混合させてゲル組成物を調製し、得られたゲル組成物を水系美爪料の粘度調整剤として使用することによって、はじめてポリマーエマルジョンを含む水系美爪料に経時的な変化を生じることなく必要な粘度を付与し、顔料等の他の配合剤の分散安定性を向上させ、長期間保存した後も沈澱や層の分離が発生しない水系美爪料を得ることに成功したものである。
【００２１】
本発明のように、解膠促進助剤を使用してあらかじめゲル組成物を調製せずに、単に粘土鉱物をポリマーエマルジョンを含む水系美爪料の増粘剤として使用した場合には、粘土鉱物自体をエマルジョン中に均一に分散させることが困難であり、また得られる水系美爪料の粘度も経時的に変化し、実用に耐える安定な美爪料を得ることができない。
さらに、使用する粘土鉱物や顔料等の配合剤の種類（組合せ）によっては、エマルジョンが破壊され、沈澱や層の分離が発生する等の問題があった。
本発明は、これらの水系美爪料に特有の問題を解決し、粘度の経時変化が無く顔料等の配合剤の分散安定性に優れた水系美爪料の製造を可能としたものである。本発明の粘度調整剤としてあらかじめ調製したゲル組成物を含む水系美爪料は、系全体の均一性及び分散安定性に優れるために、これを爪に塗布する際の塗布性がきわめて良好であり、また乾燥後に得られる皮膜も爪との密着性、耐水性等に優れ、きわめて実用価値の高いものである。
【００２２】
【発明の実施の形態】
以下に、本発明の実施の形態について、さらに詳細に説明する。但し、以下に示す実施例は説明の為のものであり、本発明がこれらの実施例に限定されるものではないことは言うまでもない。
【００２３】
【実施例】
水系美爪料用粘度調整剤の調製
製造例１〜６
解膠促進助剤（Ｂ）としてエチレングリコールジエチルエーテル２０部（重量部、以下同じ）と（Ｃ）精製水７７部からなる混合液を攪拌しながら、これにラポルテ社製の（Ａ）合成粘土鉱物であるラポナイトＸＬＧ３部を１０分間かけて添加し、高速せん断機で粘度が一定になるまで完全に粘土鉱物を解膠させて、ゲル組成物（ゲル１）を得た。
以下、ゲル１と同様にして下記表１の組成を有するゲル２〜６を得た。ゲル５、６は比較例である。
【００２４】
【表１】
0003540878.tif 000002
【００２５】
得られたゲル１〜６について、その粘度とチキソトローピー性の有無を次のようにして測定した。
（粘度の測定方法）
ＢＬ型粘度計、Ｎｏ．４ローターでゲル調製１時間後に２５゜Ｃで、６ｒｐｍで測定した。
（チキソトロピー性の測定方法）
ＢＬ型粘度計、Ｎｏ．４ローターでゲル調製１時間後に２５゜Ｃで、６ｒｐｍと１２ｒｐｍで粘度を測定し、６ｒｐｍの測定値をゲルの粘度値として示した。６ｒｐｍ／１２ｒｐｍの値の比率が、１．５以上であるものをチキソトロピー性有り（○）、１．５未満のものをチキソトロピー性無し（×）とした。
【００２６】
（測定結果）
粘度（ｃｐｓ）      チキソトロピー性
ゲル１        ４８０００                 ○
ゲル２        ７１０００                 ○
ゲル３        ５２０００                 ○
ゲル４        ４３０００                 ○
ゲル５          １０００                 ×
ゲル６          ２０００                 ×
【００２７】
水系美爪料の製造
実施例１〜４および比較例１〜３
上記で得られたゲル１〜６を粘度調整剤として使用し、下記の製造方法により表２及び表３に示す水系美爪料（ネイルエナメル）を製造した。
（製造方法）
ポリマーエマルジョン攪拌下にゲル、顔料、その他の添加剤をゆるやかに添加し各成分が完全に混和したことを確認したのちに脱泡し、水系美爪料を製造した。
得られた水系美爪料について、下記評価方法及び評価基準によりその分散安定性、粘度変化及び耐水性を評価した。
【００２８】
（分散安定性の評価）
各成分を混合し、均一に攪拌後脱泡した試料１０ｍｌをガラス材質製の直径１ｃｍ、高さ１５ｃｍの透明なサンプル管に入れ、顔料およびポリマーエマルジョンの分散状態を経時的に（２４間毎に計２４０時間）目視観察した。
１０日後に全く分離のないものを良好（○）、ポリマーエマルジョン、顔料等の分散性はよいが１０日以内に３ｍｍ以上の分離が生じてくるものを普通（△）、ポリマーエマルジョン、顔料等が１週間以内に１ｃｍ以上分離、沈降したものを不良（×）と評価した。
【００２９】
（粘度変化の評価）                              ′
各成分を混合し、均一に攪拌後脱泡した試料１００ｍｌをガラス製の直径５ｃｍ、高さ１０ｃｍのサンプル管に入れ、Ｂ型粘度計Ｎｏ．４ローターで経時的に（２４時間毎に計２４０時間）粘度を測定した。
初期値と比べて粘度変化が７０％未満のものを○、粘度変化が７０％以上のものを×とした。
【００３０】
（耐水性の評価）
０．５×１５×４０ｍｍの大きさのナイロン板に試料をネイルエナメル筆にて均一に塗布し、温度２５゜Ｃ相対湿度６０％の条件で１時間乾燥後３５゜Ｃの水に１時間浸漬して塗膜の劣化の有無（白濁、膨潤、柔軟化、はく離等）を目視により評価した。
塗膜の状態が良好なものを○、普通のものを△、不良のものを×とした。
各評価結果を表２及び表３に併記した。表３は、比較例である。
【００３１】
【表２】
0003540878.tif 000003
【００３２】
【表３】
0003540878.tif 000004
【００３３】
これらの結果から、本発明のあらかじめ調製したゲル組成物からなる粘度調整剤と水性ポリマーエマルジョンを含む水系美爪料は、粘度調整が容易であり経時的な粘度の変化が殆ど生じず、また、顔料等の分散安定性に優れるとともに、乾燥後に得られる塗膜の耐水性も良好で、実用価値がきわめて高いものであることが明らかである。